ん及びその他の容器は、キヤツプ、たとえば王冠キヤツプ、ロールオンキヤツプ及びねじ付けキヤツプを用いて閉じるとが多い。容器の開いた末端とキヤツプの内面の間の密封を向上させるために一般にガスケツトを用いる。プロピレンの接着増進性重合体を混入することによって200°C以下の温度におけるキヤツプへのガスケツトの接着を改善することができる。成ることが多く、ガスケツトを形成させ且つそれをキヤツプ中に位置付けるための種々の方法が公知である。種々の方法及び組成物が英国特許第1,112,025号中に記されている。代表的な組成物の中にはエチレン−プロピレン共重合体とポリエチレン又はエチレン−酢酸ビニル共重合体の混合物がある。50部の低密度ポリエチレンと65%のエチレンを含有する50部のエチレン−プロピレン共重合体の混合物及び32〜34%の酢酸ビニル含量を有する50部のエチレン−酢酸ビニル共重合体と65%のエチレン含量を有する50部のエチレン−プロピレン共重合体の混合物が、その例である。これらの両例は、次いでキヤツプ中に挿入することができる円盤の形成を実証する。cap.キヤツプ中にガスケツトを保持する必要があるが、それは、たとえば英国特許第1,112,025号中に記すように、ガスケツトとキヤツプの間に適当な接着剤を使用することによって、達成することが公知である。キヤツプが金属であるときは、キヤツプを形成させるための薄板にのちに接着剤として働くラッカー被覆を施す。キヤツプ中で必要とする形態又は輪郭に成形することによってガスケツトを形成させる場合には特別な事情が生じる。このようなガスケツトは、必要な量の溶融した組成物をキヤツプ中に置き、次いで型部材を用いてその組成物をキヤツプの内面に向けて成形し、それによって所望の輪郭を有する固体ガスケツトを形成させる。型部材の解放を容易にするために、場合によっては、型部材を積極的に冷却することが望ましい。member.ガスケツトがキヤツプから落ちないことを確実にする必要があり、キヤツプが金属である場合には、前記のように、そのためにラツカー又はその他の接着剤を用いることができる。キヤツプをプロピレン重合体により形成させるときは、溶融組成物を付与する前にキヤツプ中に別に接着剤又はその他のラツカーを用いる必要があるが、それは工業的には実際的ではない。それ故、何ら接着剤を用いることなく溶融成形ガスケツトをキヤツプのプロピレン重合体に結合させることが望ましい。ガスケツトを正しく保持するために、キヤツプのスカートの内壁上に成形した要素を用いることが知られているが、その必要を回避することが望まれている。necessity.ヨーロツパ特許明細書86307519.8においては、溶融組成物を付与する前にキヤツプを予熱し、それによってガスケツトの組成物への接着を増進することを記している。これは多少の利点を与えるけれども、適切な接着を達成するための単独の手段として、それだけにたよることは便宜的ではない。convenient.溶融した組成物を十分に高い温度、たとえば200°C以上の温度において付与する場合にも、向上した接着を達成することができるが、このような高い温度はポリプロピレンキヤツプを損なう可能性がある。対する要望が存在する。-酢酸ビニル共重合体の使用もまた公知である。known.油と組合わせたエチレン−プロピレン共重合体を、容器の栓を閉じるために使用することもまた、ヨーロツパ特許第0205914号中に記されている。この接着剤の性質は、ガスケツトの移動を促進する油の存在によって、かなり低下する。and200°C以下の温度でポリプロピレンキヤツプ中で成形したガスケツトが直接にキヤツプに接着するようなものである、プロピレンの接着増進重合体を含有している。propylene.本発明はさらに、このようにして取得したキヤツプをも含有する。本発明によるポリプロピレンキヤツプは、キヤツプ内で200°C以下の温度で熱可塑性プラスチツク組成物から成形してあり且つガスケツトを剥離する物質を実質的に含まずに、160°C以下の融点を有し且つ熱可塑性組成物の重量で60%以下の量で存在するプロピレンの接着増進重合体を含有する熱可塑性組成物から成形せしめたガスケツトを有している。composition以下の量で存在するプロピレンの接着増進性重合体を含有している。amounts.接着増進性のプロピレン重合体が存在していなければならず、それ故、規定の低い温度において接着を改善しない重合体は、プロピレン重合体としての混入において価値がない。155°C以下、好ましくは150°C以下でなければならない。less.融点が低過ぎるときは、ガスケツトの性質が悪影響を受けるから、一般に融点が100°C以上、もっとも好ましくは125°C以上とする。130乃至約140又は145°Cの範囲、一般に約135°Cであるときに得られる。layer,容易にガスケツトの適当な接着をもたらすことができるということが見出された。gasket.重合体は、公知のようにして少量のカルボキシル基の導入によって、たとえば、マレイン酸無水物又はアニオン性アクリル単量体の導入によって、酸変性することができる。これは、特に成形温度が155°C又は160°Cに至るまでである場合に、キヤツプへの向上した接着を与えることができる。cap.熱可塑性組成物中に含有させるプロピレンの重合体は、実質的な単独重合体、すなわち、その中の単位が実質的にすべてプロピレンから由来しているものとすることができるけれども、少量の他の単位、たとえば、カルボン酸基が存在していてもよい。場合によってはプロピレンと比較的小量のエチレンとの共重合体が有利なこともある。統計的又はランダム共重合体であることが好ましいが、三元重合体であってもよい。共重合体を酸変性してもよい。エチレンの量は一般に共重合体の重量の0.5〜40%の範囲であるが、2〜10%がもっとも好ましい。約60%以下でなければならず、約50%以下であることが好ましい。その量があまり少なすぎるときはプロピレン重合体はガスケツトへの適切な結合を与えることができないおそれがあり、それ故一般にその量は少なくとも5%である。大部分の目的に対して10〜30%の範囲の量が適当であるけれども、ある種の特定組成物においては、それよりも高いか又は低い量が適していることもある。-酢酸ビニル共重合体あるいはそれらのブレンドから成っている。組成物は実質的に完全にプロピレン重合体とポリエチレンのブレンドから成ることができ、あるいは組成物は実質的に完全にプロピレン重合体のエチレン−酢酸ビニル共重合体とのブレンド又はポリプロピレンのエチレン−酢酸ビニル共重合体とポリエチレンの混合物とのブレンドから成っていてもよい。polyethylene.ポリエチレンを使用する場合には、それは線状低密度ポリエチレン又は極低密度ポリエチレンであることが好ましい。エチレン−酢酸ビニル共重合体を用いるときは、それは約3乃至約15、もっとも好ましくは約5乃至約10のメルトインデツクスを有し、且つ一般に約8乃至約35%、もっとも好ましくは約10乃至約28%、しばしば約10乃至約20%の酢酸ビニルを含有している。material.組成物は滑剤及びその他の離型剤を容器上のガスケツトの滑りを増進するために適当な量で含有することができるけれども、組成物は当然ガスケツトを剥離する物質を実質的に含有していてはならない。組成物がキヤツプとガスケツトの間の接着を低下させ、それによってガスケツトをキヤツプから剥離させるように働らくと思われる物質が存在しているときには、その物質は常に剥離効果を与える量よりも低い量で存在していなければならない。油の存在はガスケツトの移動を増進する傾向があるから、組成物は実質的に油を含有していないことが好ましい。oil.組成物は各成分を、通常の方法で、一般には固化させて、使用前に、溶融押出機に供給することができる、それらの均一なブレンドを形成させるように混合することによって、製造することができる。can.組成物は一般に、必要量の溶融組成物を各キヤツプ中に入れるための公知の方式の切断又はその他の手段を用いて、キヤツプ中に溶融組成物を押出すことによりキヤツプ中に挿入する。86307519.8号に記すように、キヤツプを予熱してあってもよい。組成物の温度は、キヤツプ中に挿入する時点においては、200°C以下でなければならず且つキヤツプへのガスケツトの直接的な適切な結合を与えるように選ぶ。less.190°C以下であることが好ましい。一般に、その温度は約140°C以上である必要があり、典型的な成形温度は一般に150〜180°Cの範囲である。溶融組成物を適切な型部材によってキヤツプ中で所望の形状に成形する。cap.この型部材は一般に冷たい型である。mold.キヤツプのプロピレン重合体は、有意の量のコモノマー、たとえば、エチレンを伴なうプロピレンの重合体であってもよいが、キヤツプはポリプロピレンから成っていることが好ましい。polypropylene.円板又はペレツトをその中で成形させるポリプロピレンキヤツプは、王冠キヤツプ又は、好ましくはスクリユーキヤツプとすることができ且つ、しばしば20〜40mmの範囲の通常の直径のものとすることができる。ガスケツトは一般にキヤツプの内径と実質的に同一の直径を有している。ガスケツトはキヤツプに結合するから、キヤツプ中でのガスケツトの保持を助けるような輪郭をキヤツプに与えることは不必要であるけれども、所望するならば、そのようにすることもできる。so.次いで本発明を以下の実施例によって例証する。それらの中で、実施例2、4、5、8、9、11、13及び14は本発明のものであり、他は比較例である。各組成物をポリプロピレンキヤツプ中に溶融押出して、所望のガスケツト形態に成形した。結合温度、すなわち、申し分のない結合が生じる最低の温度、を確立するために、このプロセスを異なる温度で繰返した。組成物及び結合温度を下表に示す。below.EVA1は8のメルトインデツクスを有し且つ14%の酢酸ビニルを含有する、エルバツクス550の商品名下に市販されているような、エチレン−酢酸ビニル共重合体である。copolymer.EP1は、エルテツクスPKS400の商品名でソルベイ社によって市販されているような、4%のエチレンを含有し且つ136°Cの融点を有するエチレン−プロピレン共重合体である。37Eの商品名下にハイモント社によって市販されているような、136°Cの融点を有するエチレン−プロピレン三元重合体である。terpolymer.EVA2はバイネルCXA3101の商品名下にデユポンによって市販されているような、EVA三元重合体である。terpolymer.EVA3はプレクサー3の商品名下にケムプレツクスによって市販されているような、変性EVA共重合体である。copolymer.LLDPEは線状低密度ポリエチレンである。polyethylene.エルバツクス、エルテツクス、モプレン、バイネル及びプレクサーは商品名である。8,9及び11から、EP1又はEP2を含有していることの有利性は明白である。evident.EVA2とEVA3の不成功は、この両材料が接着増進材料として市販されていることからみて意外なことである。-酢酸ビニルとの共押出しにおいてポリプロピレンへの接着のために特に宣伝されているが、上表の結果から明らかなように、それはエチレン−プロピレン樹脂によって達成されるものよりも著しく劣った結合を与える。lubricant,充填剤及び酸化防止剤のような、添加剤を用いる以外は、先行実施例の方法を繰返した。Exxonの商品名下に市販されているような、14%の酢酸ビニルを含有し且つ7dg/分(2.16kg、190°C)のメルトインデツクスを有するエチレン−酢酸ビニル共重合体である。the.CP1は三菱石油化学によってモジツクP3000Mの商品名下に市販されているような、153°Cの融点を有するカルボキシル化プロピレン共重合体である。C..CP2は三菱石油化学によってモジツクP310Kの商品名下に市販されているような、132°Cの融点を有するカルボキシル化プロピレン共重合体である。C..CP3は三井石油化学によってアドマーQF500の商品名下に市販されているような、165°Cの融点を有するカルボキシル化ポリプロピレンである。C..これは比較的低融点を有するプロピレン重合体を使用することの必要性を実証する。point.本発明の主な特徴および実施態様を記すと次のとおりである。follows.1.組成物は、ガスケツト剥離性の物質を実質的に含有せず且つ160°C以下の融点を有し且つ熱可塑性組成物の重量で60%以下の量で存在するプロピレンの接着増進性重合体を含有していること、及び200°C以下の温度においてキヤツプ中で成形したガスケツトは直接にキヤツプに接着するようなものであることを特徴とする、キヤツプ中でガスケツトを形成させるようにポリプロピレンキヤツプ内で成形するために適する熱可塑性組成物。in.2.プロピレンの重合体は、実質的にプロピレンの単独重合体又はプロピレンの40%に至るまでのエチレンとの共重合体である、上記1に記載の組成物。1.3.プロピレンの重合体はプロピレンの2〜10%のエチレンとの共重合体である、上記1に記載の組成物。1.4.プロピレンの重合体は酸変性プロピレン重合体である、上記1〜3に記載の組成物。3.5.プロピレンの重合体は125〜155°Cの融点を有する、上記1〜4に記載の組成物。weightである、上記1〜5に記載の組成物。ブレンドから形成せしめる上記1〜6に記載の組成物。compositions0°C以下の温度においてキヤツプ内で成形したガスケツトを有するポリプロピレンキヤツプ。lower.10.ガスケツトは上記1〜8に記載の組成物から形成せしめる上記9に記載のキヤツプ。60%以下の量で存在するプロピレンの接着増進性重合体を含有している熱可塑性組成物から形成せしめることを特徴とする、熱可塑性組成物をキヤツプ中に溶融押出しし且つガスケツトを形成するようにキヤツプ内で組成物を成形することによって熱可塑性組成物のガスケツトをポリプロピレンキヤツプ内で形成せしめるための方法。cap.12.成形は140〜190°Cの温度で行なう上記11に記載の方法。C..13.熱可塑性組成物は上記1〜8に記載の組成物である上記11又は12に記載の方法。composition.【請求項2】請求項1記載の組成物から形成されたガスケットを有するポリプロピレンキヤツプ。160°C以下の融点を有し、熱可塑性組成物の60重量%未満で存在する熱可塑性組成物からガスケットを形成することを特徴とする方法。